КЕРАМИЧЕСКАЯ МАССА ДЛЯ ИЗГОТОВЛЕНИЯ НАПОЛЬНОЙ ПЛИТКИ
CERAMIC MIXTURE FOR MAKING FLOOR TILES

Изобретение относится к области технологии силикатов и касается составов керамических масс, которые могут быть использованы для изготовления напольной плитки.
Известна керамическая масса, содержащая, мас.%: глина 45,0-90,0; андезит 0,5-30,0; пегматит 0-25,0 [1].
Задача изобретения состоит в повышении стойкости к истиранию плитки, полученной из керамической массы.
Технический результат достигается тем, что керамическая масса для изготовления напольной плитки, включающей глину, пегматит, андезит, дополнительно содержит волластонит при следующем соотношении компонентов, мас.%: глина 43,0-45,0; пегматит 7,0-9,0; андезит 32,0-34,0; волластонит 14,0-16,0.
В таблице приведены составы керамической массы.
Компоненты
Состав, мас.%:
1
2
3
Глина
45,0
44,0
43,0
Пегматит
7,0
8,0
9,0
Андезит
32,0
33,0
34,0
Волластонит
16,0
15,0
14,0
Истираемость, г/см<sup>2</sup>
~0,01
~0,01
~0,01
2
2
2
3
2
3
2
2
2
2
3
2
3
2
2
2
В составе керамической массы используют любые беложгущиеся глины и пегматиты: например глину Веселовского месторождения, характеризующуюся следующим химическим составом, мас.%: SiO 53,81; TiO 1,1; AlO 32,62; FeO0,75; CaO 0,48; MgO 0,6; KO 1,98; NaO 0,48; п.п.п. 8,63; например пегматит Чупинского месторождения, включающий, мас.%: SiO 72,88; AlO 15,1; FeO0,17; CaO 0,87; MgO 0,18; KO 7,1; NaO 3,34; п.п.п. 0,36. Используют андезит - вулканическую горную породу, в основном состоящую из среднего плагиоклаза и подчиненного количества железистомагнезиальных минералов (пироксен, роговая обманка, биотит); волластонит - минерал, метасиликат кальция, включающий, мас.% SiO 51,75; CaO 48,25).
Компоненты дозируют в требуемых количествах, по отдельности размалывают (до прохождения через сетку 008), смешивают и готовят керамическую массу с влажностью 9-13%, из которой прессуют плитку полусухим способом. Плитку обжигают при температуре 1250-1280°С.
Источник информации:
1. BG 104264, 2001.